КОРРОДИРУЮЩЕЕ СКВАЖИННОЕ ИЗДЕЛИЕ

1. Корродирующее скважинное изделие, включающее сплав алюминия, где сплав алюминия включает (а) от 3 до 15 мас.% Mg, (b) от 0,01 до 5 мас.% In, (с) от 0 до 0,25 мас.% Ga и (d) по меньшей мере 60 мас.% Al.
2. Корродирующее скважинное изделие по п. 1, в котором сплав алюминия включает от 5 до 11 мас.% Mg.
3. Корродирующее скважинное изделие по любому из пп. 1 или 2, в котором сплав алюминия включает от 0,1 до 4 мас.% In.
4. Корродирующее скважинное изделие по любому из предшествующих пунктов, в котором сплав алюминия включает от 0 до 2,5 мас.% Fe.
5. Корродирующее скважинное изделие по п. 4, в котором сплав алюминия включает от 0,1 до 1,50 мас.% Fe.
6. Корродирующее скважинное изделие по любому из предшествующих пунктов, в котором сплав алюминия включает от 0 до 10 мас.% Ni.
7. Корродирующее скважинное изделие по п. 6, в котором сплав алюминия включает от 0,1 до 6 мас.% Ni.
8. Корродирующее скважинное изделие по любому из предшествующих пунктов, в котором сплав алюминия включает от 0,3 до 15 мас.% Zn.
9. Корродирующее скважинное изделие по п. 8, в котором сплав алюминия включает от 1 до 13 мас.% Zn.
10. Корродирующее скважинное изделие по любому из предшествующих пунктов, в котором сплав алюминия включает (а) от 5 до 11 мас.% Mg, (b) от 0,3 до 1,2 мас.% In, (с) от 0 до 0,25 мас.% Ga, (d) от 0 до 1,8 мас.% Fe, (е) от 0 до 6 мас.% Ni и (f) от 1 до 13 мас.% Zn.
11. Корродирующее скважинное изделие по любому из пп. 1-9, в котором сплав алюминия включает (а) от 5 до 11 мас.% Mg, (b) от 0,3 до 1,2 мас.% In, (с) от 0 до 0,25 мас.% Ga, (d) от 0 до 1,5 мас.% Fe, (е) от 0 до 0,5 мас.% Ni и (f) от 0,3 до 10 мас.% Zn.
12. Корродирующее скважинное изделие по любому из предшествующих пунктов, в котором сплав алюминия включает по меньшей мере 70 мас.% Al.
13. Корродирующее скважинное изделие по любому из предшествующих пунктов, отличающееся тем, что корродирующее скважинное изделие представляет собой шар для гидроразрыва.
14. Способ получения корродирующего скважинного изделия, включающего сплав алюминия, по любому из предшествующих пунктов, где способ включает следующие этапы:
(a) плавление алюминия, Mg, In и необязательно Ga, приводящее к образованию сплава алюминия в расплавленном состоянии, который включает от 3 до 15 мас.% Mg, от 0,01 до 5 мас.% In, от 0 до 0,25 мас.% Ga и по меньшей мере 60 мас.% Al;
(b) перемешивание полученного сплава алюминия в расплавленном состоянии;
(c) отливку сплава алюминия или получение порошка сплава алюминия; и
(d) формование сплава алюминия в виде корродирующего скважинного изделия.
15. Способ гидравлического разрыва пласта, включающий применение корродирующего скважинного изделия по любому из пп. 1-13.